FR 2391566 A1 19781215 FR 7715136 A 19770517 L'invention objet du présent brevet concerne les piles eiectrochimiques. Elle s'applique plus particulièrement aux générateurs dont l'électrode positive est dépolarisée par du bioxyde de manganèse. Dans de tels générateurs, la masse positive, de par sa structure, est à ltori- gifle d'un certain nombre d'ineonvénients que la présente invention a pour objectif de pallier. Dans les piles actuelles à cathode au bioxyde de manganèse, l'architecture classique de l'électrode positive comprend, autour d'ùn collecteur de courant positif constitué par un barreau de graphite, une masse de noir de carbone et de bioxyde de manganèse. Dans cettemasse oì le bioxyde de manganèse tient le rôle du dépolarisant mais #présente une très mauvaise conductibilité électroni- que, le noir de carbone #est précisément utilisé pour ses propriétés de conducteur électronique. Pour une efficacité maximale du dépolarisant, chacune de ses particules doit être en contact intime avec des particules de noir de carbone, assurant la conduction. Le volume dévolu au dépolarisant ne peut ainsi normalement dépasser environ 60 % de celui de la masse positive.Pour atteindre les capacités souhaitées pour le type de générateur en question, il est par conséquent nécessaire de consacrer un fort volume à la masse, ce qui n'est pas sans inconvénient et interdit pratiquement l'utilisation de ce procédé pour la réalisation de "piles miniaturisées". De surcroît, le rendement obtenu est mauvais car toutes les particules de bioxyde de manganèse ne sont pas appelées à travailler de la mrreme façon :én effet la résistance que rencontre le courant sur l'itinéraire qui sépare chaque particule du collecteur croit avec la distance, du fait de la conductibilité imparfaite du noir de carbone. Les #particules les plus proches du collecteur seront donc épuisées et la pile "déchargée" avant que les particules les plus éloignées aient pu Aetre utilisées. La présente invention permet de pallier ltensemble de ces inconvénients grâce au remplacement du noir de carbone par un réseau de fibres du type tissage ou feutre, conducteur, servant de support rà un déptt de bioxyde de manganèse et placé au contact du collecteur de courant On s'attachera à titre d'exemple non limitatif d'application du procddé, objet du présent brevet, à mettre en dvidence les avantages de celui-ci-par rapport au#dispositif habituel-dans le cas de l'utilisation d'un feutre de carbone, et on décrira un mode de réalisation préférentiel de la masse, n'ayant aucun caractère restrictif. Selon ce procédé de fabrication qui consiste en une éle?trodéposition du bioxyde de manganèse sur le feutre, le dépolarisant produit par électrolyse peut être formé à l'anode de la cuve électrolytique directement sur le feutre de carbone qui sera ultérieurement utilisé dans la pile. L'électrolyte utilisé pourra notamment être une solution molaire de sulfate de--mangenèse et d'acide sulfurique. L'électrolyse est effectuée à une température de 900 C, sous une densité de courant de IO mA par centimètre carré de surface apparente de feutre. On peut rappeler ici qu'il existe différentes variétés de bioxyde de manganèse: parmi les plus actives en tant que dépolarisant pour piles électriques se trouve celle qui est obtenue par voie électrolytiaue. Il est donc particulièrement intéressant d'utiliser cette variété et de la former directement, comme cela est possible, sur le feutre de carbone. On réduit ainsi notablement le nombre des opérations de préparation par rapport à la réalisation d'une masse positive classique. Il convient de signaler que d'autres procédés de fabrication peuvent être utilisés, parmi lesquels les formations de dépit sur le feutre par électrouhorèse ou imprégnation dans une solution de bioxyde de manganèse en suspension. Le dépôt obtenu sur le feutre, qui présente une grande homogénéité et régularité, offre des avantages considérables par rapport à la masse positive classique. Ainsi, le volume laissé libre à l'intérieur du feutre, volume qu'il est donc possible de remplir de bioxyde de manganèse, peut représenter plus de 80 4 de l'ensemble. Par ailleurs, l'avantage essentiel consiste en une possibilité d'accroissement considérable de la capacité du fait de la structure même de la nouvelle masse. En effet, le dépôt pulvérulent se fixe directement et de façon très intime sur les fibres du feutre. Le cheminement du courant se faisant le long et par chacune des fibres du feutre, cette structure permet l'obtention d'une grande homogénéité du champ électrique, toutes les particules du dépôt pulvérulent de bioxyde de manganèse travaillant de la mêlme manière et au rendement maximal. Le procédé, objet du présent dépôt, apporte donc par rapport à la masse positive classique de noir de carbone et bioxyde de manganèse une meilleure répartition du champ électrique dans l'ensemble de la nouvelle masse. Des gains considérables de capacités massique et volumique sont réalisés. Les caractéristiques de décharge d'un élément ainsi constitué s lavèrent beaucoup plus constantes au cours du fonctionnement dans le temps que dans le cas des piles à masse positive classique. La réalisation de gains volumiques par ce procédé permet l'adaptation de la pile à cathode au bioxyde de manganèse associée a divers types d'anode, par exemple de zinc, à la conception et à la fabrication de piles miniaturisées, de même qu'elle permet d'améliorer les performances des piles de type Leclanché. L'utilisation d'un feutre ou d'un tissage conducteur peut agilement être étendue aux accumulateurs au plomb, comme support d'un dépôt de bioxyde de plomb. Naturellement, et comme il résulte d'ailleurs largement de ce qui procède, l'invention n'est limitée ni aux exemples de réalisation ni aux modes d'obtention qui ont été décrits en exemple, mais en embrasse toutes les variantes. REVENDICATIONS I- Masse positive au bioxyde de manganèse de générateur électrique, caract"ri- sée par le fait que le bioxyde de manganèse est ftxé sous forre blun dépÔt sur un réseau de fibres conductrices du tvne tissage ou feutre, placé au contact d'un collecteur de courant, 2- Masse au bioxyde de manganèse selon la revendication I caractérisée nar le fait que le réseau de fibres conductrices est un feutre de graphite ou de carbone. 3- Masse selon les revendications I et 2 caracterisée par le fait que le dépÔt de bioxyde de manganèse est effectue directement sur le feutre placé en anode dans une cuve d'électrolyse contenant un sel de manganèse. 4- Masse selon les revendications T et 2 caractérisée nar le fait que le dé pat de bioxyde de manganèse est effectue nar électrophorèse, ou par impré gnation du feutre dans une solution contenant du bioxyde en suspension.